(57)【特許請求の範囲】
【請求項１】
誘電体フィルムと導電体とで構成されたコンデンサ素子を有する高耐熱フィルムコンデンサであって、
誘電体フィルムが、少なくとも１種の第１有機珪素ポリマーと少なくとも１種の第２有機珪素ポリマーとを連結してなる第３有機珪素ポリマーを、複数連結して構成された、合成高分子化合物Ａを含有しており、
第１有機珪素ポリマーが、シロキサン結合による橋かけ構造を有しており、
第２有機珪素ポリマーが、シロキサン結合による線状連結構造を有しており、
第３有機珪素ポリマーが、第１有機珪素ポリマーと第２有機珪素ポリマーとをシロキサン結合によって交互に且つ線状に連結して構成されており、且つ、２万〜８０万の重量平均分子量を有しており、
合成高分子化合物Ａが、複数の第３有機珪素ポリマーを付加反応により生成される共有結合によって連結して構成された、三次元の立体構造を有しており、
コンデンサ素子を被覆した被覆体を備えており、
被覆体が、合成高分子化合物Ａを含有しており、
第１有機珪素ポリマーが２００〜７万の重量平均分子量を有しており、
第２有機珪素ポリマーが５０００〜２０万の重量平均分子量を有しており、
第１有機珪素ポリマーの重量平均分子量が第２有機珪素ポリマーの重量平均分子量より小さい、
ことを特徴とする高耐熱フィルムコンデンサ。
【請求項２】
合成高分子化合物Ａが、５以上の誘電率を有する誘電体セラミックス微粒子を含有している、請求項１記載の高耐熱フィルムコンデンサ。
【請求項３】
合成高分子化合物Ａが、４Ｗ／ｍＫ以上の熱伝導率を有する絶縁性セラミックス微粒子を含有している、請求項１記載の高耐熱フィルムコンデンサ。
【請求項４】
誘電体セラミックスが、ニオブ酸カリウム、タンタル酸カリウム、タンタル酸ナトリウム、タンタル酸リチウム、酸化タンタル、チタン酸バリウム、酸化チタン、チタン酸ストロンチウム、チタン酸鉛、及びジルコン酸バリウムの内の少なくとも１種類である、請求項２記載の高耐熱フィルムコンデンサ。
【請求項５】
絶縁性セラミックスが、窒化アルミニウム、酸化ベリリウム、アルミナ、炭化珪素、ダイヤモンド、及び窒化ホウ素の内の少なくとも１種類である、請求項３記載の高耐熱フィルムコンデンサ。
【請求項６】
誘電体セラミックス微粒子が、０．００５〜５μｍの粒径を有している、請求項２記載の高耐熱フィルムコンデンサ。
【請求項７】
絶縁性セラミックス微粒子が、０．０１〜５０μｍの粒径を有している、請求項３記載の高耐熱フィルムコンデンサ。
【請求項８】
合成高分子化合物Ａに対する誘電体セラミックス微粒子の体積充填率が、１０％ｖｏｌ〜８０％ｖｏｌである、請求項２記載の高耐熱フィルムコンデンサ。
【請求項９】
合成高分子化合物Ａに対する絶縁性セラミックス微粒子の体積充填率が、１５％ｖｏｌ〜８５％ｖｏｌである、請求項３記載の高耐熱フィルムコンデンサ。
【請求項１０】
微粒子が、粒径の異なる複数種類の微粒子を含んでおり、それらの微粒子の粒径比が、１：１／１０〜１：１／２００の範囲にある、請求項２又は３に記載の高耐熱フィルムコンデンサ。
【発明の詳細な説明】
【技術分野】
【０００１】
本発明は、高い耐熱性を有するフィルムコンデンサに関するものである。
【背景技術】
【０００２】
従来のフィルムコンデンサでは、コンデンサ素子の誘電体フィルムは、一般に、ポリプロピレン、ポリエチレン、ポリエステル、又はポリスチレン等で構成されていた。
【０００３】
ところで、従来、電力用のフィルムコンデンサでは、火災防止等の安全性の観点から、コンデンサ素子を不燃性の容器内に設置するとともに不燃性の絶縁油やガスを容器内に充満させていた。しかしながら、絶縁油として使用されるポリ塩化ビフェニルやガスとして使用される六弗化硫黄は、地球環境保護の観点から、使用が制限されるようになってきた。そこで、近年では、芳香族系絶縁油が使用されるようになってきた。芳香族系絶縁油は、不燃性ではないが、誘電体フィルムとの共存性が優れている。
【０００４】
一方、電子用のフィルムコンデンサでは、モールド形フィルムコンデンサが広く使用されている。モールド形フィルムコンデンサでは、コンデンサ素子が絶縁のためにモールド材料で被覆（「モールド」とも言う）されている。すなわち、モールド形フィルムコンデンサは、コンデンサ素子と、モールド材料からなる被覆体とで、構成されている。そして、被覆体は、一般に、エポキシ樹脂からなっている。
【０００５】
上記の電力用フィルムコンデンサは、上記の状態のままで変電所等に設置されて、自然空冷される場合がある。また、上記の電子用のフィルムコンデンサは、上記の状態のままでプリント板等に設置されて、自然空冷される場合がある。更に、上記の電力用及び電子用のフィルムコンデンサは、キュービクルやケースに収納されて、ファンによって強制空冷される場合がある。
【特許文献１】特開２００２−３２４７２７
【特許文献２】特開２００２−１４１２４７
【特許文献３】特開２００３−３３２１６８
【特許文献４】特願２００３−５０４４２５
【非特許文献１】「電気工学ハンドブック（第６版）」（電気学会発行）の１８４頁から１９２頁、７３２頁から７３９頁
【発明の開示】
【発明が解決しようとする課題】
【０００６】
ところで、上述したポリプロピレン等及びエポキシ樹脂は、通常、１８０℃以上の高温で劣化し、柔軟性が乏しくなって堅くなる。したがって、誘電体フィルムがポリプロピレン等で構成されたフィルムコンデンサや、被覆体がエポキシ樹脂で構成されたモールド形フィルムコンデンサにおいては、使用温度の上限を７０〜１２５℃程度の低い温度に設定しなければならなかった。そして、これらのコンデンサでは、使用温度の上限を超えないために、ファンで冷却したりヒートシンクを取り付けたりすることがあった。その場合には、コンデンサ装置が大型化してしまうという問題があった。
【０００７】
また、いずれのコンデンサにおいても、使用中に、大きな高周波ノイズ、突入電流、短絡電流、又は雷サージ電流が流れると、コンデンサの使用温度が上記上限温度を超える場合がある。そのような場合には、ポリプロピレン等やエポキシ樹脂が堅くなる恐れがある。そのため、コンデンサの温度が高温から室温に戻る時に、ポリプロピレン等やエポキシ樹脂の内部に多数のクラックが発生する恐れがある。クラックが発生すると、コンデンサは、リーク電流が増大するとともに高電界にも耐えることができなくなり、耐電圧性が悪くなる。
【０００８】
また、誘電体フィルムがポリプロピレン等で構成されたフィルムコンデンサでは、誘電体フィルムの耐熱性が低いので、一般的な使用温度範囲である１００℃以下において、静電容量の温度依存性が大きく、温度が高いほど静電容量が小くなるという問題があった。
【０００９】
更に、エポキシ樹脂の熱伝導率が、０．１〜１．０Ｗ／ｍＫであり、比較的低いので、被覆体がエポキシ樹脂で構成されたモールド形フィルムコンデンサでは、コンデンサ素子の熱を十分に放散できない。したがって、モールド形フィルムコンデンサでは、（１）モールドしない場合に比して、定格容量を小さく設定する必要があり、また、（２）比較的短時間の突入電流、短絡電流、又は高周波ノイズによって、温度が容易に上昇し、クラック発生に起因する耐電圧性の低下が起こりやすい。
【００１０】
以上のように、従来のフィルムコンデンサは、耐熱性、熱放散性、及び耐電圧性等の特性が劣っていた。
【００１１】
本発明は、誘電体フィルムを改良し、更には、被覆体を改良することによって、耐熱性、熱放散性、及び耐電圧性等の特性を向上させた、高耐熱フィルムコンデンサを提供することを目的とする。
【課題を解決するための手段】
【００１２】
請求項１記載の発明は、誘電体フィルムと導電体とで構成されたコンデンサ素子を有する高耐熱フィルムコンデンサであって、誘電体フィルムが、少なくとも１種の第１有機珪素ポリマーと少なくとも１種の第２有機珪素ポリマーとを連結してなる第３有機珪素ポリマーを、複数連結して構成された、合成高分子化合物Ａを含有しており、第１有機珪素ポリマーが、シロキサン結合による橋かけ構造を有しており、第２有機珪素ポリマーが、シロキサン結合による線状連結構造を有しており、第３有機珪素ポリマーが、第１有機珪素ポリマーと第２有機珪素ポリマーとをシロキサン結合によって交互に且つ線状に連結して構成されており、且つ、２万〜８０万の重量平均分子量を有しており、合成高分子化合物Ａが、複数の第３有機珪素ポリマーを付加反応により生成される共有結合によって連結して構成された、三次元の立体構造を有しており、コンデンサ素子を被覆した被覆体を備えており、被覆体が、合成高分子化合物Ａを含有しており、第１有機珪素ポリマーが２００〜７万の重量平均分子量を有しており、第２有機珪素ポリマーが５０００〜２０万の重量平均分子量を有しており、第１有機珪素ポリマーの重量平均分子量が第２有機珪素ポリマーの重量平均分子量より小さい、ことを特徴としている。
【００１３】
第１有機珪素ポリマーは、ポリフェニルシルセスキオキサン、ポリメチルシルセスキオキサン、ポリメチルフェニルシルセスキオキサン、ポリエチルシルセスキオキサン、及びポリプロピルシルセスキオキサンの内から選択された少なくとも１種類である。
【００１４】
第２有機珪素ポリマーは、ポリジメチルシロキサン、ポリジエチルシロキサン、ポリジフェニルシロキサン、及びポリメチルフェニルシロキサンの内から選択された少なくとも１種類である。
【００１５】
シロキサン結合は、Ｓｉ−Ｏ結合のことである。
【００１６】
第３有機珪素ポリマーは、第１有機珪素ポリマーと第２有機珪素ポリマーとを、シロキサン結合によって交互に且つ線状に連結して構成されている。例えば、第１有機珪素ポリマーを「Ｘ」とし、第２有機珪素ポリマーを「Ｙ」とすると、第３有機珪素ポリマーは、「−Ｘ−Ｙ−Ｘ−Ｙ−」の構造を有している。また、例えば、２種類の第１有機珪素ポリマーと２種類の第２有機珪素ポリマーを用いる場合において、第１有機珪素ポリマーを「Ｘ１」、「Ｘ２」とし、第２有機珪素ポリマーを「Ｙ１」、「Ｙ２」とすると、第３有機珪素ポリマーは、「−Ｘ１−Ｙ１−Ｘ２−Ｙ２−」や「−Ｘ１−Ｙ２−Ｘ２−Ｙ１−」等の構造を有している。
【００１７】
合成高分子化合物Ａは、複数の第３有機珪素ポリマーがアルキレン基によって連結されるのが、好ましい。
【００１８】
【００１９】
【００２０】
請求項２記載の発明は、請求項１記載の発明において、合成高分子化合物Ａが、５以上の誘電率、例えば５〜１５０００の誘電率を有する誘電体セラミックス微粒子を含有しているものである。誘電体セラミックス微粒子は、合成高分子化合物Ａに混合されることにより、合成高分子化合物Ａの立体構造の隙間に取り込まれている、すなわち、合成高分子化合物Ａに充填されている。
【００２１】
請求項３記載の発明は、請求項１記載の発明において、合成高分子化合物Ａが、４Ｗ／ｍＫ以上の熱伝導率、例えば４〜２５００Ｗ／ｍＫの熱伝導率を有する絶縁性セラミックス微粒子を含有しているものである。絶縁性セラミックス微粒子は、合成高分子化合物Ａに混合されることにより、合成高分子化合物Ａの立体構造の隙間に取り込まれている、すなわち、合成高分子化合物Ａに充填されている。
【００２２】
請求項４記載の発明は、請求項２記載の発明において、誘電体セラミックスが、ニオブ酸カリウム、タンタル酸カリウム、タンタル酸ナトリウム、タンタル酸リチウム、酸化タンタル、チタン酸バリウム、酸化チタン、チタン酸ストロンチウム、チタン酸鉛、及びジルコン酸バリウムの内の少なくとも１種類であるものである。
【００２３】
請求項５記載の発明は、請求項３記載の発明において、絶縁性セラミックスが、窒化アルミニウム、酸化ベリリウム、アルミナ、炭化珪素、ダイヤモンド、及び窒化ホウ素の内の少なくとも１種類であるものである。
【００２４】
請求項６記載の発明は、請求項２記載の発明において、誘電体セラミックス微粒子が、０．００５〜５μｍの粒径を有しているものである。
【００２５】
請求項７記載の発明は、請求項３記載の発明において、絶縁性セラミックス微粒子が、０．０１〜５０μｍの粒径を有しているものである。
【００２６】
請求項８記載の発明は、請求項２記載の発明において、合成高分子化合物Ａに対する誘電体セラミックス微粒子の体積充填率が、１０％ｖｏｌ〜８０％ｖｏｌであるものである。
【００２７】
請求項９記載の発明は、請求項３記載の発明において、合成高分子化合物Ａに対する絶縁性セラミックス微粒子の体積充填率が、１５％ｖｏｌ〜８５％ｖｏｌであるものである。
【００２８】
請求項１０記載の発明は、請求項２又は３に記載の発明において、微粒子が、粒径の異なる複数種類の微粒子を含んでおり、それらの微粒子の粒径比が、１：１／１０〜１：１／２００の範囲にあるものである。
【発明の効果】
【００２９】
請求項１記載の発明によれば、誘電体フィルムを構成する合成高分子化合物Ａが、第１有機珪素ポリマーと第２有機珪素ポリマーとを連結してなる第３有機珪素ポリマーを含んでいるので、コンデンサ素子の、柔軟性と、耐熱性及び耐電圧性とを、両立できる。
【００３０】
すなわち、第１有機珪素ポリマーは、絶縁性及び耐熱性に優れているが、粘度が大きすぎるので、流動性や硬化後の柔軟性が非常に悪い。これに対して、第２有機珪素ポリマーは、流動性や柔軟性が良好である。したがって、両ポリマーを連結することによって、両ポリマーの利点を発揮できる。
【００３１】
また、請求項１記載の発明によれば、誘電体フィルムが合成高分子化合物Ａを含有しているので、コンデンサ素子自体の、耐熱性及び耐電圧性等の特性を、向上できる。
【００３２】
また、請求項１記載の発明によれば、被覆体自体の、耐熱性及び耐電圧性等の特性を、向上できる。
【００３３】
また、合成高分子化合物Ａは、(a)銅、アルミニウム、ステンレス等の金属、(b)芳香族ポリアミド（アラミド紙）、エナメル等の絶縁材や被覆材、(c)エポキシ樹脂、アクリル樹脂、フェノール樹脂等の樹脂類、及び(d)ガラス類に対して、接着性が極めて良好であり、これらに強固に付着する。したがって、合成高分子化合物Ａは、コンデンサ素子の構成部品の表面やケース等の表面に、強固に付着する。それ故、コンデンサ素子と合成高分子化合物Ａからなる被覆体との間に、隙間のない強固な密着状態を実現でき、高い耐湿性を得ることができる。その結果、高い信頼性を有するモールド形フィルムコンデンサを得ることができる。
【００３４】
また、コンデンサ素子や誘電体フィルムにピンホール等の欠陥が存在していても、合成高分子化合物Ａによって当該欠陥部分を覆うことができるので、この点からも、高い信頼性を有するモールド形フィルムコンデンサを得ることができる。
【００３５】
更に、合成高分子化合物Ａは、紫外線及び可視光線に対する高い透光性を有している。それ故、コンデンサ素子の被覆工程において、ケースや金型にコンデンサ素子をセットして合成高分子化合物Ａを流し込んだ時、合成高分子化合物Ａが硬化する前に、気泡やボイド等が存在しないことを目視により確かめることができる。したがって、生産性を著しく向上できる。
【００３６】
更に、請求項１記載の発明によれば、コンデンサの、特に、柔軟性と、耐熱性及び耐電圧性とを、共に良好なレベルで両立できる。
【００３７】
すなわち、第１有機珪素ポリマーは、絶縁性及び耐熱性に優れているが、流動性や硬化後の柔軟性が非常に悪い。それ故、被覆体が第１有機珪素ポリマーのみからなる場合は、被覆体を厚くすることができず、耐電圧性を向上できない。これに対して、第２有機珪素ポリマーは、流動性や柔軟性を有している。したがって、両ポリマーを連結することにより、両ポリマーの利点を発揮できる。ところで、第１有機珪素ポリマーの重量平均分子量を大きくすると、耐熱性は向上するが、柔軟性が悪くなる。一方、第２有機珪素ポリマーの分子量を大きくすると、柔軟性は向上するが、耐熱性は低下する。すなわち、第１有機珪素ポリマー及び第２有機珪素ポリマーの各々の重量平均分子量を調節することにより、合成高分子化合物Ａの、柔軟性と、耐熱性及び耐電圧性とを、所望のレベルに調節することができる。本発明では、第１有機珪素ポリマー及び第２有機珪素ポリマーの各々の重量平均分子量を望ましい大きさに設定しているので、柔軟性と、耐熱性及び耐電圧性とを、共に良好なレベルで両立できる。
【００３８】
請求項２記載の発明によれば、誘電体フィルムを構成する合成高分子化合物Ａの誘電率を増大できるので、誘電体フィルムの誘電率を増大できる。したがって、静電容量の大きいコンデンサを得ることができる。それ故、小さな静電容量で良い場合には、小型で軽量なコンデンサを得ることができる。
【００３９】
請求項３記載の発明によれば、誘電体フィルムを構成する合成高分子化合物Ａの熱伝導率を増大できるので、コンデンサ素子の熱伝導率を増大できる。したがって、コンデンサ素子の熱放散性を向上できる。
【００４０】
また、請求項３記載の発明によれば、被覆体を構成する合成高分子化合物Ａの熱伝導率を増大できるので、被覆体の熱伝導率を増大できる。したがって、被覆体の熱放散性を向上でき、熱放散性が優れたモールド形フィルムコンデンサを得ることができる。
【００４１】
したがって、請求項３記載の発明によれば、空冷装置等を不要にでき、コンデンサ装置の構成を簡略化でき、該装置の小型化及び低コスト化を達成できる。また、耐熱性及び熱放散性に優れているので、電流密度を大きくして定格容量を増大させることができる。それ故、小さい定格容量で良い場合には、小型で軽量なコンデンサを得ることができる。
【００４２】
請求項４記載の発明によれば、フィルムコンデンサの静電容量を確実に向上できる。
【００４３】
請求項５記載の発明によれば、コンデンサ素子又はモールド形フィルムコンデンサの、熱放散性を、確実に向上できる。
【００４４】
請求項６記載の発明によれば、誘電体セラミックス微粒子を、合成高分子化合物Ａの立体構造の隙間に、効果的に充填できる。
【００４５】
請求項７記載の発明によれば、絶縁性セラミックス微粒子を、合成高分子化合物Ａの立体構造の隙間に、効果的に充填できる。
【００４６】
すなわち、いずれのセラミックス微粒子においても、粒径が大きすぎると、合成高分子化合物Ａに対する微粒子の体積充填率が低下し、粒径が小さすぎても、微粒子同士がお互いに凝集しやすくなるために、体積充填率が低下する。しかしながら、上述の粒径であれば、体積充填率が低下することはない。したがって、請求項６又は７に記載の発明によれば、４０％ｖｏｌ以上の体積充填率を実現できる。体積充填率が４０％ｖｏｌ以上であると、セラミックス微粒子同士が互いに接触する割合が大幅に増えるので、高い誘電率や高い熱伝導率を得ることができる。
【００４７】
請求項８記載の発明によれば、誘電体フィルムの誘電率を充分に増大できる。
【００４８】
請求項９記載の発明によれば、被覆体の熱伝導率を充分に増大できる。
【００４９】
請求項１０記載の発明によれば、合成高分子化合物Ａに対するセラミックス微粒子の体積充填率を、５０％ｖｏｌ以上に設定できる。
【００５０】
なお、いずれのセラミックス微粒子も、尖った部分が少ない球形に近い形状を有するものが好ましい。これによれば、微粒子による局部的な電界集中を回避できるので、誘電体フィルムや被覆体の耐電圧性を向上できる。
【００５１】
また、上述のような誘電体セラミックス微粒子を充填することにより、具体的には、３〜１０００の高い誘電率を実現できる。また、上述のような絶縁性セラミックス微粒子を充填することにより、具体的には、２〜１２０Ｗ／ｍＫの高い熱伝導率を実現できる。
【００５２】
更に、充填されたセラミックス微粒子は、合成高分子化合物Ａの結合には影響しないので、合成高分子化合物Ａの耐熱性を損ねることはない。また、上記体積充填率や形状の範囲にあるセラミックス微粒子は、合成高分子化合物Ａの耐電圧性や粘度に、若干影響を及ぼすが、実用上ほとんど問題を生じない。また、上記体積充填率や粒径の範囲にあるセラミックス微粒子は、合成高分子化合物Ａの透光性や、合成高分子化合物Ａと構成材料との接着性に、若干影響を及ぼすが、実用上ほとんど問題を生じない。
【発明を実施するための最良の形態】
【００５３】
（第１参考形態）
図１は本発明の第１参考形態のフィルムコンデンサを示す斜視図である。本参考形態のコンデンサ５０は、定格電圧１ｋＶ、定格電流５Ａ、定格容量１０μＦ級の、フィルムコンデンサであり、コンデンサ素子がモールド材料で被覆されたモールド形フィルムコンデンサである。本参考形態のコンデンサ５０は、リードピン５２、５３を有するコンデンサ素子５１と、コンデンサ素子５１を被覆した被覆体５４とで、構成されている。
【００５４】
コンデンサ素子５１は、両面にアルミニウム電極が蒸着された誘電体フィルムを長方形状に折り重ねて構成されている。具体的には、誘電体フィルムの厚さは約６μｍであり、アルミニウム電極の厚さは約３０ｎｍである。
【００５５】
リードピン５２、５３は、融点が２５０℃以上の半田によって、コンデンサ素子５１の両端に取り付けられている。
【００５６】
被覆体５４は、硬化剤としてイミダゾールを用いたエポキシ樹脂からなっている。
【００５７】
コンデンサ５０の外形寸法は、幅が３２ｍｍ、厚さが１６ｍｍ、高さが２６ｍｍである。高さは、リードピン５２、５３が伸びている方向の寸法である。
【００５８】
そして、本参考形態では、コンデンサ素子５１の誘電体フィルムが、第１有機珪素ポリマーと第２有機珪素ポリマーとを連結してなる第３有機珪素ポリマーを、複数連結して構成された、合成高分子化合物Ａを含有している。
【００５９】
合成高分子化合物Ａにおいて、第１有機珪素ポリマーは、分子量が約１３００のポリエチルシルセスキオキサンである。第２有機珪素ポリマーは、分子量が約４万のポリジメチルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約８万である。そして、合成高分子化合物Ａは、複数の第３有機珪素ポリマーをアルキレン基によって連結して構成された、三次元の立体構造を有している。
【００６０】
更に、本参考形態では、被覆体５４を構成するエポキシ樹脂と、誘電体フィルムを構成する合成高分子化合物Ａとに、高い熱伝導率を有する絶縁性セラミックスの微粒子が充填されている。絶縁性セラミックスとしては、窒化アルミニウムを用いている。充填された微粒子は、粒径の異なる２種類の微粒子、すなわち、粒径が約２．５μｍの微粒子と粒径が約０．０７μｍの微粒子とを含んでおり、前者と後者とを６：４の体積比で含んでいる。前者と後者との粒径比は７／２５０である。また、合成高分子化合物Ａに対する絶縁性セラミックス微粒子の体積充填率は、約６３％ｖｏｌである。エポキシ樹脂に対する絶縁性セラミックス微粒子の体積充填率も、約６３％ｖｏｌである。
【００６１】
したがって、本参考形態において、合成高分子化合物Ａは、上記の絶縁性セラミックス微粒子を含有している。これにより、誘電体フィルムは、耐電圧性が損なわれることなく、約２１Ｗ／ｍＫの高い熱伝導率を有している。また、本参考形態においては、エポキシ樹脂も、上記の絶縁性セラミックス微粒子を含有している。
【００６２】
上記構成のコンデンサ５０は、次のような特性を示した。なお、比較対象とした従来のコンデンサでは、誘電体フィルムがポリプロピレンからなり、被覆体がエポキシ樹脂からなり、セラミックス微粒子が混合されておらず、その他の構成がコンデンサ５０と同じである。
【００６３】
（１）２１０℃の高温における耐電圧が約１６００Ｖ以上であり、最大許容電流も従来のコンデンサの約１．８倍であった。
（２）絶縁抵抗が、２０℃、ＤＣ５００Ｖで、３０００ＭΩ以上であり、従来のコンデンサより高かった。
（３）静電容量の温度依存性が、良好であった。すなわち、静電容量は、２００℃まで殆ど温度依存がなかった。また、２００℃から２１０℃の範囲における静電容量の変化は、１％以下であり、実用上問題のないレベルであった。
（４）誘電体の誘電損が主因となる損失率が、２０℃、周波数１ｋＨｚで、０．１３％以下であり、良好であった。また、高温でも実用上十分な損失率を確保できた。
（５）高調波やサージによる発熱にも強く、従来のコンデンサに比べて１．８倍以上の大きな高調波電圧やサージ電圧にも耐えることができた。
（６）定格電圧の１．５倍の電圧を印加して連続課電試験を３０００時間実施した。その結果、静電容量や損失率等の諸特性に大きな変化は見られなかった。
（７）８０℃、湿度９５％での耐湿試験を実施した。その結果、１０００時間以上の長時間に渡って特に異常は生じなかった。
（８）３０℃から２００℃の範囲で１００回の温度サイクル試験を実施した後、上記と同じ耐湿試験を実施した。その結果、異常はなかった。
（９）長期連続課電試験や耐湿試験の後に目視で検査したが、外周に、白濁やクラックの発生は見られなかった。
【００６４】
以上のように、本参考形態のコンデンサ５０は、他の諸特性を損ねることなく、耐熱性を向上でき、略同形状の従来のコンデンサに比して、最大容量電圧、最大容量電流、高調波電圧耐量、及びサージ電圧耐量を更に増大できた。
【００６５】
（第１実施形態）
図２は本発明の第１実施形態のフィルムコンデンサを示す斜視図である。本実施形態のコンデンサ６０は、定格電圧２ｋＶ、定格電流１０Ａ、定格容量２０μＦ級の、フィルムコンデンサであり、コンデンサ素子がモールド材料で被覆されたモールド形フィルムコンデンサである。本実施形態のコンデンサ６０は、リード線６９ａ、６９ｂを有するコンデンサ素子６１と、コンデンサ素子６１を被覆した被覆体８０とで、構成されている。
【００６６】
図３はコンデンサ素子６１の分解斜視図である。コンデンサ素子６１は、第１誘電体フィルム６２と第２誘電体フィルム６７とを重ねて円柱状に巻いて構成されている。第１誘電体フィルム６２の内面側には、所定幅の非電極部６４を除いて、アルミニウム電極６３が蒸着されている。第２誘電体フィルム６７の内面側には、所定幅の非電極部６６を除いて、アルミニウム電極６５が蒸着されている。非電極部６４と非電極部６６とは、幅方向において反対側に位置している。コンデンサ素子６１の両端面には、亜鉛を溶射して電極６８ａ、６８ｂが形成されている。電極６８ａ、６８ｂには、それぞれ、リード線６９ａ、６９ｂが接続されている。なお、非電極部６４、６６は、電極６８ａ、６８ｂに電圧が印可された際の短絡を防止するためのものである。
【００６７】
そして、本実施形態では、コンデンサ素子６１の第１及び第２誘電体フィルム６２、６７が、第１有機珪素ポリマーと第２有機珪素ポリマーとを連結してなる第３有機珪素ポリマーを、複数連結して構成された、第１合成高分子化合物Ａを含有している。
【００６８】
第１合成高分子化合物Ａにおいて、第１有機珪素ポリマーは、分子量が約１５００のポリフェニルシルセスキオキサンである。第２有機珪素ポリマーは、分子量が約２万のポリメチルフェニルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約６万である。そして、第１合成高分子化合物Ａは、複数の第３有機珪素ポリマーをアルキレン基によって連結して構成された、三次元の立体構造を有している。
【００６９】
更に、本実施形態では、被覆体８０を構成するモールド材料が、第１有機珪素ポリマーと第２有機珪素ポリマーとを連結してなる第３有機珪素ポリマーを、複数連結して構成された、第２合成高分子化合物Ａを含有している。
【００７０】
第２合成高分子化合物Ａにおいて、第１有機珪素ポリマーは、分子量が約３０００のポリメチルフェニルシルセスキオキサンである。第２有機珪素ポリマーは、分子量が約２万のポリジメチルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約８万である。そして、第２合成高分子化合物Ａは、複数の第３有機珪素ポリマーをアルキレン基によって連結して構成された、三次元の立体構造を有している。
【００７１】
第１及び第２誘電体フィルム６２、６７の厚さは、それぞれ約１０μｍである。これにより、各フィルム６２、６７は、高い耐電圧性を有している。また、各フィルム６２、６７の誘電率は、約２．８であり、この種の一般のコンデンサに比して同等以上である。
【００７２】
上記構成のコンデンサ６０は、次のような特性を示した。なお、比較対象とした従来のコンデンサでは、誘電体フィルムがポリプロピレンからなり、被覆体がエポキシ樹脂からなり、その他の構成がコンデンサ６０と同じである。
【００７３】
（１）約３００℃の高温における耐電圧が約２２００Ｖ以上であり、従来のコンデンサでは実現できない高温での高い最大許容電圧を実現できた。最大許容電流も従来のコンデンサの約１．４倍であった。
（２）絶縁抵抗が、２０℃、ＤＣ２０００Ｖで、３０００ＭΩ以上であり、従来のコンデンサより高かった。
（３）静電容量の温度依存性が、良好であった。すなわち、静電容量は２４０℃まで殆ど温度依存がなかった。また、２４０℃から３００℃の範囲における静電容量の変化は、５％以下であり、実用上問題のないレベルであった。
（４）誘電体の誘電損が主因となる損失率が、２０℃、周波数１ｋＨｚで、０．１５％以下であり、良好であった。更に、高温においても実用上十分な損失率を確保できた。
（５）高調波やサージによる発熱にも強く、従来のコンデンサに比べて１．６倍以上の大きな高調波電圧やサージ電圧にも耐えることができた。
（６）定格電圧の１．５倍の電圧を印加して連続課電試験を３０００時間実施した。その結果、静電容量や損失率等の諸特性に大きな変化は見られなかった。
（７）８０℃、湿度９５％での耐湿試験を実施した。その結果、１５００時間以上の長時間に渡って特に異常は生じなかった。
（８）３０℃から２５０℃の範囲で１００回の温度サイクル試験を実施した後、上記と同じ耐湿試験を実施した。その結果、異常はなかった。
（９）長期連続課電試験や耐湿試験の後に目視で検査したが、第１及び第２誘電体フィルム６２、６７及び被覆体８０の、外周や内部に、白濁やクラックの発生は見られなかった。
（１０）分解検査をして、コンデンサ素子６１と被覆体８０との密着性を調べた。その結果、密着性は良好であり、クラックやボイド等の発生は見られなかった。
【００７４】
以上のように、本実施形態のコンデンサ６０は、他の諸特性を損ねることなく、耐熱性を更に向上でき、略同形状の従来のコンデンサに比して、最大容量電圧、最大容量電流、高調波電圧耐量、及びサージ電圧耐量を更に増大できた。なお、本実施形態では、誘電体フィルムと被覆体とが、同種の合成高分子化合物Ａでできており、したがって、同種の材質及び組成を有しており、これが、高温での耐湿試験や長期連続課電試験で高い性能を達成することに寄与していると推察される。
【００７５】
（第２実施形態）
本実施形態のコンデンサは、第１実施形態のコンデンサ６０に比して、次の点のみが異なっている。すなわち、第１及び第２誘電体フィルム６２、６７を構成する第１合成高分子化合物Ａにおける、第２有機珪素ポリマーの分子量が約４万であり、第３有機珪素ポリマーの分子量が約１５万である。また、第１合成高分子化合物Ａに、誘電体セラミックスの微粒子が充填されている。したがって、第１合成高分子化合物Ａは、誘電体セラミックス微粒子を含有している。
【００７６】
誘電体セラミックスとしては、チタン酸鉛を用いている。
【００７７】
本実施形態のコンデンサは、第１実施形態と同様の特性を示すとともに、特に次のような特性を示した。
（１）第１及び第２誘電体フィルム６２、６７がチタン酸鉛を含有しているので、フィルムの誘電率を大幅に増大できる。
（２）チタン酸鉛のキューリ温度が、約４９０℃であり、高いので、フィルムは、高温でも高誘電率を維持できる。
（３）チタン酸鉛の微粒子の粒径は、０．００５〜１μｍが好ましく、更には０．０１〜０．５μｍがより好ましい。これによれば、耐電圧性を損なうことなく、誘電率が均一なフィルムを得ることができる。何故なら、微粒子の粒径が大きすぎると、フィルムの耐電圧が損なわれ、小さすぎると、微粒子が凝集して均一に分散しないために、誘電率が均一なフィルムを構成するのが困難になるからである。
（４）約３００℃の高温における耐電圧が約２２００Ｖ以上であり、従来のコンデンサでは実現できない高温での高い最大許容電圧を実現できた。
（５）高温においても実用上十分な損失率を確保できた。
（６）高調波やサージによる発熱にも強く、従来のコンデンサに比べて１．６倍以上の大きな高調波電圧やサージ電圧にも耐えることができた。
（７）定格電圧の１．５倍の電圧を印加して連続課電試験を３０００時間実施した。その結果、静電容量や損失率等の諸特性に大きな変化は見られなかった。
【００７８】
以上のように、本実施形態のコンデンサは、第１実施形態と略同じ大きさであるにも拘わらず、定格電圧２０００Ｖ及び定格電流１０Ａと同じ定格において、定格静電容量を約６倍の１２０μＦに増大できた。
【００７９】
（第２参考形態）
図４は本発明の第２参考形態のフィルムコンデンサを示す一部破断斜視図である。本参考形態のコンデンサ３０は、定格電圧２３０Ｖ、定格電流８０Ａ、定格容量１８００μＦ級の、フィルムコンデンサである。本参考形態のコンデンサ３０は、多数個のコンデンサ素子３１が金属ケース３３に収納されて構成されている。このコンデンサ３０の外形寸法は、例えば、幅が約４５ｃｍ、高さが約５０ｃｍ、奥行きが約２０ｃｍである。
【００８０】
コンデンサ３０では、例えば１０個のコンデンサ素子３１（図４では３個が見えている）が並列接続されている。全てのコンデンサ素子３１は、金属ケース３３に収納されており、コンデンサ素子３１と金属ケース３３との間には、絶縁油として機能するシリコン油が充満されている。なお、シリコン油の引火温度は、約３００℃であり、他の絶縁油に比して約２倍高い。コンデンサ３０の両端子は、それぞれ、ブッシング３４、３５によって導出された外部接続端子３６、３７に、接続されている。
【００８１】
コンデンサ素子３１は、両面にアルミニウム電極が蒸着された誘電体フィルムを扁平形状に巻いて構成されている。具体的には、誘電体フィルムの厚さは約３μｍであり、アルミニウム電極の厚さは約２０ｎｍである。
【００８２】
コンデンサ素子３１の上端面３２には、亜鉛合金を溶射して取り出し電極が形成されており、取り出し電極には、リード線（図示せず）が高融点の半田によって接続されている。コンデンサ素子３１の下端面も、上端面３２と同様である。
【００８３】
そして、本参考形態では、コンデンサ素子３１の誘電体フィルムが、第１有機珪素ポリマーと第２有機珪素ポリマーとを連結してなる第３有機珪素ポリマーを、複数連結して構成された、合成高分子化合物Ａを含有している。
【００８４】
合成高分子化合物Ａにおいて、第１有機珪素ポリマーは、分子量が約１３００のポリメチルフェニルシルセスキオキサンである。第２有機珪素ポリマーは、分子量が約２万のポリジメチルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約６万である。そして、合成高分子化合物Ａは、複数の第３有機珪素ポリマーをアルキレン基によって連結して構成された、三次元の立体構造を有している。
【００８５】
上記構成のコンデンサ３０は、次のようにして製作した。
まず、全てのコンデンンサ素子３１の各リード線を並列接続し、外部接続端子３６、３７に接続した。次に、全てのコンデンサ素子３１を、図４に示すように配列し、ブッシング３４、３５と共に容器状の金属ケース３３に入れた。次に、金属ケース３３を真空チャンバーに入れ、真空チャンバー内の気圧を下げ、各コンデンサ素子３１と金属ケース３３との間に、シリコン油を流し込んだ。そして、シリコン油の注入口を閉じた。なお、金属ケース３３の下部には、予め取付金具４０を取り付けておいた。
【００８６】
上記構成のコンデンサ３０は、次のような特性を示した。なお、比較対象とした従来のコンデンサでは、誘電体フィルムがポリプロピレンからなり、その他の構成がコンデンサ３０と同じである。
【００８７】
（１）２２０℃の高温における耐電圧が、約３８０Ｖ以上であった。この耐電圧（最大許容電圧）は、従来のコンデンサの１２０℃における耐電圧の約１．６倍であった。最大許容電流も、同様に、約１．５倍であった。
（２）絶縁抵抗が、２０℃、ＤＣ１００Ｖで、１６００ＭΩ以上であり、十分に高かった。したがって、高温でも実用上十分な絶縁性を得ることができた。
（３）静電容量の温度依存性が、良好であった。すなわち、静電容量は、１６０℃まで殆ど温度依存がなく、１７０℃以上で僅かに増加した。しかし、その増加分は、２２０℃でも４％以下であり、実用上問題のないレベルであった。
（４）誘電体の誘電損が主因となる損失率が、２０℃、周波数１ｋＨｚで、０．１４％以
下であり、良好であった。また、２２０℃の高温でも実用上十分な損失率を確保できた。
（５）定格電圧の１．５倍の電圧を印加して３０００時間の長期連続課電試験を実施した。その結果、静電容量や損失率等の諸特性に大きな変化は見られず、高い信頼性を実現できた。
【００８８】
以上のように、本参考形態のコンデンサは、従来のコンデンサに比して、大幅に耐熱性を向上でき、また、略同形状の従来のコンデンサに比して、最大電圧や最大電流を約１．４〜１．５倍に増大できた。
【００８９】
（第３実施形態）
本発明の第３実施形態のフィルムコンデンサを、図４を参照して、説明する。本実施形態のコンデンサ３０と第２参考形態のコンデンサ３０とは、次の点で大きく異なっている。すなわち、第２参考形態のコンデンサ３０では、コンデンサ素子３１を金属ケース３３に収納して絶縁油を充満させているが、本実施形態のコンデンサ３０では、コンデンサ素子３１をモールド材料からなる被覆体３３で被覆している。
【００９０】
本実施形態のコンデンサは、定格電圧２３０Ｖ、定格電流９５Ａ、定格容量１８００μＦ級の、フィルムコンデンサであり、コンデンサ素子３１がモールド材料で被覆されたモールド形フィルムコンデンサである。本実施形態のコンデンサ３０は、多数個のコンデンサ素子３１と、全てのコンデンサ素子３１を被覆した被覆体３３とで、構成されている。このコンデンサ３０の外形寸法は、例えば、幅が約４５ｃｍ、高さが約５０ｃｍ、奥行きが約２０ｃｍである。
【００９１】
コンデンサ３０は、例えば１０個のコンデンサ素子３１（図４では３個が見えている）が並列接続されて構成されている。コンデンサ３０の両端子は、それぞれ、ブッシング３４、３５によって導出された外部接続端子３６、３７に、接続されている。
【００９２】
コンデンサ素子３１は、両面にアルミニウム電極が蒸着された誘電体フィルムを扁平形状に巻いて構成されている。具体的には、誘電体フィルムの厚さは約３μｍであり、アルミニウム電極の厚さは約２０ｎｍである。
【００９３】
コンデンサ素子３１の上端面３２には、亜鉛合金を溶射して取り出し電極が形成されており、取り出し電極には、リード線（図示せず）が高融点の半田によって接続されている。コンデンサ素子３１の下端面も、上端面３２と同様である。
【００９４】
そして、本実施形態では、コンデンサ素子３１の誘電体フィルムが、第１有機珪素ポリマーと第２有機珪素ポリマーとを連結してなる第３有機珪素ポリマーを、複数連結して構成された、第１合成高分子化合物Ａを含有している。これにより、コンデンサ素子３１としての耐熱温度は、２００℃になった。
【００９５】
第１合成高分子化合物Ａにおいて、第１有機珪素ポリマーは、分子量が約６００のポリメチルフェニルシルセスキオキサンである。第２有機珪素ポリマーは、分子量が約２万のポリメチルフェニルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約６万である。そして、第１合成高分子化合物Ａは、複数の第３有機珪素ポリマーをアルキレン基によって連結して構成された、三次元の立体構造を有している。
【００９６】
また、本実施形態では、被覆体３３が、第１有機珪素ポリマーと第２有機珪素ポリマーとを連結してなる第３有機珪素ポリマーを、複数連結して構成された、第２合成高分子化合物Ａを含有している。
【００９７】
第２合成高分子化合物Ａにおいて、第１有機珪素ポリマーは、分子量が約２５００のポリフェニルシルセスキオキサンである。第２有機珪素ポリマーは、分子量が約１．５万のポリメチルフェニルシロキサンである。第１有機珪素ポリマーと第２有機珪素ポリマーとは、シロキサン結合によって、交互に且つ線状に連結されて、第３有機珪素ポリマーを構成している。第３有機珪素ポリマーは、分子量が約７万である。そして、第２合成高分子化合物Ａは、複数の第３有機珪素ポリマーをアルキレン基によって連結して構成された、三次元の立体構造を有している。
【００９８】
更に、本実施形態では、第２合成高分子化合物Ａに、高い熱伝導率を有する絶縁性セラミックスの微粒子が充填されている。絶縁性セラミックスとしては、窒化アルミニウムを用いている。充填された微粒子は、粒径の異なる２種類の微粒子、すなわち、粒径が約３μｍの微粒子と粒径が約０．１μｍの微粒子とを含んでおり、前者と後者とを６：４の体積比で含んでいる。前者と後者との粒径比は１／３０である。また、第２合成高分子化合物Ａに対する絶縁性セラミックス微粒子の体積充填率は、約４９％ｖｏｌである。
【００９９】
したがって、本実施形態の第２合成高分子化合物Ａは、上記絶縁性セラミックス微粒子を含有している。これにより、第２合成高分子化合物Ａは、耐電圧性が損なわれることなく、約９．５Ｗ／ｍＫの高い熱伝導率を有している。
【０１００】
上記構成のコンデンサ３０は、次のようにして製作した。
まず、１０個のコンデンサ素子３１を、それぞれ、第２合成高分子化合物Ａで被覆した。これを１次モールドと称する。次に、全てのコンデンンサ素子３１の各リード線を並列接続し、外部接続端子３６、３７に接続した。次に、全てのコンデンサ素子３１を、図４に示すように配列し、ブッシング３４、３５と共に容器状の金型（図示せず）に入れた。次に、金型を真空チャンバーに入れ、真空チャンバー内の気圧を下げ、各コンデンサ素子３１と金型との間に、第２合成高分子化合物Ａを流し込んで加熱硬化させた。これを２次モールドと称する。以上により、全てのコンデンサ素子３１は、図４に示すように、厚さ２〜３ｃｍの被覆体３３により被覆された。なお、金型の下部に予め取付金具４０を配置しておき、取付金具４０も被覆体３３に固定した。
【０１０１】
なお、上記１次モールド及び２次モールドにおいては、各コンデンサ素子３１と金型との間に十分に第２合成高分子化合物Ａを含浸させるために、粘度が温度に強く依存することを利用した。すなわち、第２合成高分子化合物Ａを、硬化前に約６５℃の温度で３時間加熱した。これにより、第２合成高分子化合物Ａは、４０００〜６０００ｃｐ程度の低い粘度で維持された。そして、第２合成高分子化合物Ａを、２００℃で加熱して硬化させた。
【０１０２】
また、合成高分子化合物Ａは、その粘度が高すぎると、コンデンサ素子３１と金型との間に、隙間やボイドが生じないように流し込むのが困難である。逆に、合成高分子化合物Ａは、粘度を低くするために、分子量を過度に小さくすると、耐熱性が低下する。しかしながら、第２合成高分子化合物Ａは、適度な分子量を有しているので、耐熱性を損なうことなく、円滑に流し込むことができる。
【０１０３】
上記構成のコンデンサ３０は、次のような特性を示した。なお、比較対象とした従来のコンデンサでは、誘電体フィルムがポリプロピレンからなり、被覆体がエポキシ樹脂からなり、その他の構成がコンデンサ３０と同じである。
【０１０４】
（１）３２０℃の高温における耐電圧が、約３８０Ｖ以上であった。この耐電圧（最大許容電圧）は、従来のコンデンサの温度１２０℃における耐電圧の約１．６倍である。最大許容電流も、同様に、約１．５倍であった。
（２）絶縁抵抗が、２０℃、ＤＣ１００Ｖで、２０００ＭΩ以上であり、十分に高かった。したがって、高温でも実用上十分な絶縁性を得ることができた。
（３）静電容量の温度依存性が、良好であった。すなわち、静電容量は、１３０℃まで殆ど温度依存がなく、１４０℃以上で僅かに増加した。しかし、その増加分は、２００℃でも５％以下であり、実用上問題のないレベルであった。
（４）誘電体の誘電損が主因となる損失率が、２０℃、周波数１ｋＨｚで、０．１３％以
下であり、良好であった。また、高温でも実用上十分な損失率を確保できた。
（５）高調波やサージによる発熱に強く、従来のコンデンサに比して約１．４倍の大きな高調波電圧やサージ電圧にも耐えることができた。
（６）定格電圧の１．５倍の電圧を印加して３０００時間の長期連続課電試験を実施した。その結果、静電容量や損失率等の諸特性に大きな変化は見られなかった。
（７）８０℃、湿度９５％での耐湿試験を１０００時間以上の長時間実施した。その結果、特に異常は生じなかった。３０℃から１９０℃の範囲で１００回の温度サイクル試験を実施した後、上記と同じ耐湿試験を実施した。その結果、異常はなかった。これらは、いずれも本実施形態のコンデンサの耐熱性及び熱放散性が向上した結果によるものであると考えられる。
（８）長期連続課電試験や耐湿試験の後に、誘電体フィルム及び被覆体３３を目視検査した。その結果、外周や内部に、白濁やクラックの発生は見られなかった。
（９）分解検査して調べた。その結果、コンデンサ素子３１と被覆体３３との密着性は良好であり、クラックやボイドなどの発生は見られなかった。
【０１０５】
以上のように、本実施形態のコンデンサ３０は、従来のコンデンサに比して、大幅に耐熱性を向上でき、また、略同形状の従来のコンデンサに比して、最大電圧、最大電流、高調波電圧に対する耐電圧、及びサージ電圧に対する耐電圧を、約１．４〜１．５倍に増大できた。
【０１０６】
（別の実施形態）
本発明は、第１実施形態〜第３実施形態に限るものではなく、以下に示すように、種々の変形が可能である。
【０１０７】
（１）合成高分子化合物Ａを構成する第１有機珪素ポリマーは、ポリフェニルシルセスキオキサン、ポリメチルシルセスキオキサン、ポリメチルフェニルシルセスキオキサン、ポリエチルシルセスキオキサン、及びポリプロピルシルセスキオキサンの内から任意に選択できる。しかも、これらの２種類以上を選択してもよい。
【０１０８】
（２）合成高分子化合物Ａを構成する第２有機珪素ポリマーは、ポリジメチルシロキサン、ポリジエチルシロキサン、ポリジフェニルシロキサン、及びポリフェニルメチルシロキサンの内から任意に選択できる。しかも、これらの２種類以上を選択してもよい。
【０１０９】
（３）誘電体セラミックスは、ニオブ酸カリウム、タンタル酸カリウム、タンタル酸ナトリウム、タンタル酸リチウム、酸化タンタル、チタン酸バリウム、酸化チタン、チタン酸ストロンチウム、チタン酸鉛、及びジルコン酸バリウムの内から任意に選択できる。
【０１１０】
（４）絶縁性セラミックスは、窒化アルミニウム、酸化ベリリウム、アルミナ、炭化珪素、ダイヤモンド、及び窒化ホウ素の内から任意に選択できる。特に、ダイヤモンドや窒化ホウ素等の熱伝導率の高い絶縁性セラミックスを選択してもよい。
【０１１１】
（５）本発明は、チップ形コンデンサにも適用できる。例えば、プリント板等に半田付けされたチップ形コンデンサを被覆するために合成高分子化合物Ａを用いた場合には、誘電体部と両側の主電極とに過度の熱応力や機械応力がかかっても、主電極が剥離することはない。何故なら、合成高分子化合物Ａが、高温でも柔軟性を有しているからである。
【０１１２】
（６）金属ケースに収納されたコンデンサやモールド封入されたコンデンサにも、本発明を適用できる。
【０１１３】
（７）定格容量が３．３ｋＶ級又は６．６ｋＶ級で１ｋＷ〜１０ＭＷである高電圧大容量のモールド形フィルムコンデンサにも、本発明を適用できる。
【０１１４】
（８）合成高分子化合物Ａは、モールド形電力用静止機器の外囲器に、当然に使用できる。
【産業上の利用可能性】
【０１１５】
本発明は、フィルムコンデンサの、耐熱性、熱放散性、及び耐電圧性等の特性を、大幅に向上できるので、フィルムコンデンサの分野において利用価値が極めて大である。
【図面の簡単な説明】
【０１１６】
【図１】本発明の第１参考形態のフィルムコンデンサの斜視図である。
【図２】本発明の第１実施形態のフィルムコンデンサの斜視図である。
【図３】第１実施形態のコンデンサ素子の分解斜視図である。
【図４】本発明の第２参考形態又は第３実施形態のフィルムコンデンサの一部破断斜視図である。
【符号の説明】
【０１１７】
３０、５０、６０  コンデンサ  ３１、５１、６１  コンデンサ素子  ３３、５４、８０  被覆体  ６２  第１誘電体フィルム  ６７  第２誘電体フィルム
【図１】
0004530927.tif 000002
【図２】
0004530927.tif 000003
【図３】
0004530927.tif 000004
【図４】
0004530927.tif 000005